(57)【要約】  乾燥性に優れ、十分な保湿性を有し、且つ発煙量が少ない昇華転写用インクと、当該昇華転写用インクを用いた昇華転写印刷方法とを提供することを課題とする。  この昇華転写用インクは、１，３−ブタンジオール、テトラエチレングリコール、２，２−チオジエタノール、トリエチレングリコール、イソプレングリコール、プロピレングリコール、エチレングリコール及びジプロピレングリコールからなる群より選ばれる少なくとも１種のジオール１０〜７０質量％と、ジグリセリン１〜２０質量％と、水と、昇華性染料と、を含有することを特徴とする。【特許請求の範囲】
【請求項１】
１，３−ブタンジオール、テトラエチレングリコール、２，２−チオジエタノール、トリエチレングリコール、イソプレングリコール、プロピレングリコール、エチレングリコール及びジプロピレングリコールからなる群より選ばれる少なくとも１種のジオール１０〜７０質量％と、ジグリセリン１〜２０質量％と、水と、昇華性染料と、を含有すること
を特徴とする昇華転写用インク。
【請求項２】
前記ジオールは、プロピレングリコール及びエチレングリコールからなる群より選ばれる少なくとも１種のジオールであることを特徴とする請求項１記載の昇華転写用インク。
【請求項３】
転写媒体に請求項１又は２記載の昇華転写用インクを塗布する塗布工程と、
前記昇華転写用インクを塗布した前記転写媒体を加熱して、被転写物に前記転写媒体に塗布した前記昇華転写用インクを転写する昇華転写工程と、を備えることを特徴とする昇華転写印刷方法。
【発明の詳細な説明】
【技術分野】
【０００１】
本発明は、昇華転写用インク及び昇華転写印刷方法に関する。
【背景技術】
【０００２】
昇華転写印刷では、通常、プリンターで昇華転写用インクを転写紙にプリントした後、転写紙と被転写物とを重ねて高温の転写機に通すことにより、昇華転写用インクに含まれる昇華性染料が被転写物に転写される。【０００３】
昇華転写用インクに対する要求特性として、保湿性がある。昇華転写用インクは、通常、溶剤として水を含有しているため、保湿性が十分でないと、保管中に溶剤である水が揮発して昇華転写用インクの濃度変化が生じてしまう等の問題が生じる。【０００４】
そのため、従来、昇華転写用インクとしては、水、保湿剤、昇華性染料及び分散剤を含有するインクが用いられており、当該保湿剤としては、グリセリン、ポリエチレングリコール等の高沸点有機溶剤が用いられている。【０００５】
しかしながら、保湿剤として上記高沸点有機溶剤を用いた場合、転写機に通した際に発煙が生じてしまい作業環境が悪化するという問題があった。この問題を解決するため、特許文献１には、保湿剤として４個以上のＯＨ基を有する糖アルコールを含有する昇華転写用インクジェット記録用インクが開示されている。
【先行技術文献】
【特許文献】
【０００６】
【特許文献１】特開２００４−１０７６４７号公報
【発明の概要】
【発明が解決しようとする課題】
【０００７】
上述のような昇華転写印刷では、インク転写紙と布とを重ねたときににじみが生じることを防ぐため、転写紙にプリントした昇華転写用インクを十分に乾燥させる必要がある。このような観点から、昇華転写用インクは乾燥性が良好であることが好ましい。特に、近年の印刷技術の高速化に伴って、昇華転写用インクの乾燥にかかる時間を短縮することが必要となり、昇華転写性インクの乾燥性向上が求められている。【０００８】
しかしながら、特許文献１に記載の昇華転写用インクジェット記録用インクは、発煙量の低減に関しては一定の効果を奏するものの、乾燥性が非常に悪く、転写紙上で長時間の乾燥が必要であったり、十分に乾燥することが困難であったりするという問題がある。【０００９】
そこで本発明は、乾燥性に優れ、十分な保湿性を有し、且つ発煙量が少ない昇華転写用インクと、当該昇華転写用インクを用いた昇華転写印刷方法とを提供することを目的とする。
【課題を解決するための手段】
【００１０】
本発明者らは、上記目的を達成するため、鋭意検討を行い、特定のジオールとジグリセリンとを所定量含有する昇華転写用インクが、優れた乾燥性と十分な保湿性を両立し、且つ、昇華転写時の発煙を抑制できることを見出した。【００１１】
すなわち、本発明は、１，３−ブタンジオール、テトラエチレングリコール、２，２−チオジエタノール、トリエチレングリコール、イソプレングリコール、プロピレングリコール、エチレングリコール及びジプロピレングリコールからなる群より選ばれる少なくとも１種のジオール１０〜７０質量％と、ジグリセリン１〜２０質量％と、水と、昇華性染料と、を含有することを特徴とする昇華転写用インクを提供する。【００１２】
本発明に係る昇華転写用インクは、上記ジオールとジグリセリンとを上記所定量含有することにより、乾燥性に優れ、十分な保湿性を有し、且つ加熱による昇華転写時に生じる発煙が少ないという特徴を有する。また、本発明に係る昇華転写用インクは、インクジェット方式に適用した場合の吐出安定性にも優れるものである。【００１３】
本発明に係る昇華転写用インクにおいて、上記ジオールは、プロピレングリコール及びエチレングリコールからなる群より選ばれる少なくとも１種のジオールであることが好ましい。このような昇華転写用インクは、乾燥性に一層優れる。【００１４】
本発明はまた、転写媒体に上記昇華転写用インクを塗布する塗布工程と、上記昇華転写用インクを塗布した上記転写媒体を加熱して、被転写物に上記転写媒体に塗布した上記昇華転写用インクを転写する昇華転写工程と、を備えることを特徴とする昇華転写印刷方法を提供する。【００１５】
本発明に係る昇華転写印刷方法によれば、本発明に係る昇華転写用インクを用いているため、昇華転写工程において生じる発煙量を十分少なくすることができる。また、本発明に係る昇華転写用インクは乾燥性に優れるため、上記塗布工程の後、短時間で上記昇華転写工程を実施することができる。そのため、本発明に係る昇華転写印刷方法によれば、良好な作業環境の下、短時間で昇華転写印刷を行うことができる。
【発明の効果】
【００１６】
本発明によれば、乾燥性に優れ、十分な保湿性を有し、且つ発煙量が少ない昇華転写用インクと、当該昇華転写用インクを用いた昇華転写印刷方法とを提供することができる。
【発明を実施するための形態】
【００１７】
本発明に係る昇華転写用インク及び昇華転写印刷方法の好適な実施形態について以下に説明する。
【００１８】
（昇華転写用インク）
本実施形態に係る昇華転写用インクは、１，３−ブタンジオール、テトラエチレングリコール、２，２−チオジエタノール、トリエチレングリコール、イソプレングリコール、プロピレングリコール、エチレングリコール及びジプロピレングリコールからなる群より選ばれる少なくとも１種のジオールと、ジグリセリンと、水と、昇華性染料と、を含有する。上記ジオールの含有量は、昇華転写用インクの全量基準で１０〜７０質量％であり、上記ジグリセリンの含有量は、昇華転写用インクの全量基準で１〜２０質量％である。
【００１９】
本実施形態に係る昇華転写用インクは、上記ジオールとジグリセリンとを上記所定量含有するため、優れた乾燥性と十分な保湿性とを両立することができる。また、本実施形態に係る昇華転写用インクによれば、昇華転写時に生じる発煙の量が少なく、良好な作業環境を維持することができる。
【００２０】
上記ジオールにかえて、上記以外のアルコール化合物を用いた場合、昇華転写時の発煙量が増加する。例えば、グリセリン、トリプロピレングリコールメチルエーテル、ジエチレングリコール、ポリエチレングリコール等を、上記ジオールにかえて用いた場合、昇華転写時の発煙量が多く、作業環境が悪化してしまう。
【００２１】
上記ジオールとしては、プロピレングリコール及びエチレングリコールからなる群より選ばれる少なくとも１種のジオールが特に好ましい。上記ジオールとしてプロピレングリコール及び／又はエチレングリコールを採用することにより、十分な保湿性を維持しつつ、乾燥性が一層良好になる。また、昇華転写時の発煙量が極めて少なく、作業環境を良好に維持することができる。
【００２２】
上記ジオールの含有量は、昇華転写用インクの全量基準で１０〜７０質量％である。上記ジオールの含有量が１０質量％未満であると、十分な保湿性が得られず、７０質量％より多いと、昇華転写時に生じる発煙量の増加や、乾燥性の悪化といった問題が生じる。また、上記ジオールの含有量が上記範囲外であると、昇華転写用インクをインクジェット方式に用いた場合に十分な吐出安定性が得られないという問題が生じる。
【００２３】
上記ジオールの含有量は、１５〜６５質量％であることが好ましく、２０〜４０質量％であることがより好ましい。上記ジオールの含有量を上記下限値以上とすることで、昇華転写時の発煙量を増加させることなく、保湿性を一層向上させることができる。また、上記ジオールの含有量を上記上限値以下とすることで、保湿性を低下させることなく、乾燥性を一層向上させることができる。また、上記ジオールの含有量を上記範囲内とすることで、インクジェット方式に用いた場合の吐出安定性が一層良好となる。
【００２４】
ジグリセリンの含有量は、昇華転写用インクの全量基準で１〜２０質量％である。本実施形態に係る昇華転写用インクにおいては、所定量の上記ジオールと所定量のジグリセリンとを併用することで、優れた乾燥性と、十分な保湿性と、発煙量の少なさとが達成される。ジグリセリンの含有量が、１質量％未満であると、保湿性が十分に得られない。また、ジグリセリンの含有量が２０質量％より多いと、昇華転写時の発煙量の増加や、乾燥性の悪化といった問題が生じる。また、ジグリセリンの含有量が上記範囲外であると、昇華転写用インクをインクジェット方式に用いた場合に十分な吐出安定性が得られないという問題が生じる。
【００２５】
ジグリセリンの含有量は、３〜１５質量％であることが好ましく、３〜１０質量％であることがより好ましい。ジグリセリンの含有量を上記下限値以上とすることで、昇華転写時の発煙量を増加させることなく、保湿性を一層向上させることができる。また、ジグリセリンの含有量を上記上限値以下とすることで、保湿性を低下させることなく、乾燥性を一層向上させることができる。また、ジグリセリンの含有量を上記範囲内とすることで、インクジェット方式に用いた場合の吐出安定性が一層良好となる。
【００２６】
上記ジオール及びジグリセリンの合計含有量は、昇華転写用インクの全量基準で、１５〜８０質量％であることが好ましく、２０〜７０質量％であることがより好ましい。上記ジオール及びジグリセリンの合計含有量が上記範囲内であると、本発明の効果が一層顕著に奏される。
【００２７】
上記ジオールの含有量Ｃ１（質量％）とジグリセリンの含有量Ｃ２（質量％）との比Ｃ１／Ｃ２は、１〜２０であることが好ましく、５〜１５であることがより好ましい。比Ｃ１／Ｃ２を上記範囲内とすることにより、本発明の効果が一層顕著に奏される。また、比Ｃ１／Ｃ２が上記下限値より小さいと、インクジェット方式に用いた場合の吐出安定性が悪化する場合がある。
【００２８】
本実施形態に係る昇華転写用インクにおける水の含有量は、昇華転写用インクの全量基準で５〜８０質量％であることが好ましく、１０〜７０質量であることがより好ましい。
【００２９】
昇華性染料としては、昇華性を有する分散染料、昇華性を有する油溶性染料等が挙げられ、これらのうち分散染料が特に好ましい。
【００３０】
昇華性染料としては、大気圧下、７０〜２６０℃で昇華又は蒸発する染料が好ましい。また、昇華性染料としては、アゾ系染料、アントラキノン系染料、キノフタロン系染料、スチリル系染料、ジフェニルメタン系染料、トリフェニルメタン系染料、オキサジン系染料、トリアジン系染料、キサンテン系染料、メチン系染料、アゾメチン系染料、アクリジン系染料、ジアジン系染料等が挙げられる。
【００３１】
分散染料としては、例えば、Ｃ．Ｉ．Ｄｉｓｐｅｒｓｅ  Ｙｅｌｌｏｗ：３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２、
Ｃ．Ｉ．Ｄｉｓｐｅｒｓｅ  Ｏｒａｎｇｅ：１、３、５、７、１１、１３、１７、２０、２１、２５、２９、３０、３１、３２、３３、３７、３８、４２、４３、４４、４５、４６、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２、
Ｃ．Ｉ．Ｄｉｓｐｅｒｓｅ  Ｒｅｄ：１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８、
Ｃ．Ｉ．Ｄｉｓｐｅｒｓｅ  Ｖｉｏｌｅｔ：１、４、８、２３、２６、２７、２８、３１、３３、３５、３６、３８、４０、４３、４６、４８、５０、５１、５２、５６、５７、５９、６１、６３、６９、７７、
Ｃ．Ｉ．Ｄｉｓｐｅｒｓｅ  Ｇｒｅｅｎ：９、
Ｃ．Ｉ．Ｄｉｓｐｅｒｓｅ  Ｂｒｏｗｎ：１、２、４、９、１３、１９、
Ｃ．Ｉ．Ｄｉｓｐｅｒｓｅ  Ｂｌｕｅ：３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３、３５９、
Ｃ．Ｉ．Ｄｉｓｐｅｒｓｅ  Ｂｌａｃｋ：１、３、１０、２４、
等が挙げられる。
【００３２】
昇華性染料の含有量は、昇華転写性インクの全量基準で０．５〜２０質量％であることが好ましく、１〜１５質量％であることがより好ましい。昇華性染料の含有量が上記範囲内であることで、昇華転写性インク中での昇華性染料の分散が生じ難くなり、保存安定性に優れるようになる。また、乾燥性、保湿性及びインクジェット方式に用いた場合の吐出安定性がいずれも優れるようになる観点から、２〜１０質量％であることがさらに好ましい。
【００３３】
本実施形態に係る昇華転写性インクは、昇華性染料の分散安定性を向上させる目的で、分散剤を含有していてもよい。分散剤としては、アニオン性界面活性剤、ノニオン性界面活性剤、高分子分散剤等を、単独あるいは混合して使用することができる。
【００３４】
アニオン性界面活性剤としては、リグニンスルホン酸塩類；ポリオキシエチレンアルキルエーテル硫酸塩類；ナフタレンスルホン酸塩、アルキルナフタレンスルホン酸塩、クレゾールスルホン酸塩、２−ナフトール−６−スルホン酸塩、クレゾールスルホン酸塩、クレオソート油スルホン酸塩等のスルホン酸塩のホルマリン縮合物；等が挙げられる。
【００３５】
ノニオン性界面活性剤としては、ポリオキシエチレンソルビタン脂肪酸エステル、ポリオキシエチレンアルキルエーテル、ポリオキシエチレンアルキルフェニルエーテル、ポリオキシエチレンアセチレングリコール、ポリオキシエチレン誘導体、オキシエチレン・オキシプロピレンブロックコポリマー等が挙げられる。
【００３６】
高分子分散剤としては、ポリアミド系樹脂、ポリウレタン系樹脂、ポリエステル系樹脂、アクリル系樹脂等を含有する分散剤、具体的には、アジスパーＰＢ−８２１、アジスパーＰＢ８２２、アジスパーＰＢ８８０（以上、商品名、味の素ファインテクノ株式会社製）、ソルスパース２００００、ソルスパース２７０００、ソルスパース４１０００、ソルスパース４３０００、ソルスパース４４０００、ソルスパース４６０００、ソルスパース５４０００（以上、商品名、ルーブリゾール社製）、ＤＩＳＰＥＲＢＹＫ、ＤＩＳＰＥＲＢＹＫ−１８０、ＤＩＳＰＥＲＢＹＫ−１８３、ＤＩＳＰＥＲＢＹＫ−１８４、ＤＩＳＰＥＲＢＹＫ−１８５、ＤＩＳＰＥＲＢＹＫ−１８７、ＤＩＳＰＥＲＢＹＫ−１９０、ＤＩＳＰＥＲＢＹＫ−１９１、ＤＩＳＰＥＲＢＹＫ−１９２、ＤＩＳＰＥＲＢＹＫ−１９３、ＤＩＳＰＥＲＢＹＫ−１９４、ＤＩＳＰＥＲＢＹＫ−２０１０、ＤＩＳＰＥＲＢＹＫ−２０９０、ＤＩＳＰＥＲＢＹＫ−２０９１、ＤＩＳＰＥＲＢＹＫ−２０９５、ＤＩＳＰＥＲＢＹＫ−２０９６、ＢＹＫ−１５４（以上、商品名、ビックケミー・ジャパン株式会社製）等が挙げられる。
【００３７】
分散剤の含有量は、昇華転写性インクの全量基準で、０．１〜２０質量％であることが好ましく、０．５〜１０質量％であることがより好ましい。分散剤の含有量が上記範囲内であることで、昇華転写性インクの保存安定性が一層向上する。
【００３８】
本実施形態に係る昇華転写性インクは、その他各種添加剤を本発明の目的の達成を妨げない範囲において添加することができる。添加剤としては、例えば、表面調整剤、ヒドロトロープ剤、ｐＨ調整剤、粘度調整剤、防腐剤、防かび剤、光安定化剤、キレート化剤、消泡剤等が挙げられる。
【００３９】
（昇華転写印刷方法）
本実施形態に係る昇華転写印刷方法は、本実施形態に係る昇華転写用インクを転写媒体に塗布する塗布工程と、上記昇華転写用インクを塗布した上記転写媒体を加熱して、被転写物に上記転写媒体に塗布された上記昇華転写用インクを転写する昇華転写工程と、を備えることを特徴とする。
【００４０】
本実施形態に係る昇華転写印刷方法によれば、本実施形態に係る昇華転写用インクを用いているため、昇華転写工程において生じる発煙の量が少ない。また、本実施形態に係る昇華転写用インクは乾燥性に優れるため、上記塗布工程の後、短時間で上記昇華転写工程を実施することができる。そのため、本実施形態に係る昇華転写印刷方法によれば、良好な作業環境の下、短時間で昇華転写印刷を行うことができる。また、本実施形態に係る昇華転写用インクは、乾燥性に優れるため、印刷後のべとつきが少なくなる。
【００４１】
転写媒体としては、例えば、公知の転写紙を使用することができる。より具体的には、例えば、ミマキエンジニリアリング社製の転写紙Ｎ５１、転写紙Ｎ６３、転写紙７３、転写紙９２ｇ及び転写紙１３５ＪＴ、Ｃｏｌｄｅｎｈｏｖｅ社製のＪｅｔｃｏｌ  ＨＴＲ１０００、Ｊｅｔｃｏｌ  ＨＴＲ２０００、Ｊｅｔｃｏｌ  ＨＴＲ３０００、Ｊｅｔｃｏｌ  ＨＴＲ４０００、Ｊｅｔｃｏｌ  Ｈｉｇｈ  Ｓｐｅｅｄ、Ｊｅｔｃｏｌ  ＯＳ及びＪｅｔｃｏｌ  ＴＡ、Ｑｕａｌｉｍａｇｅ社製のＴＲＡＮＳＪＥＴ  Ｃｌａｓｓｉｃ、ＴＲＡＮＳＪＥＴ  Ｅｘｐｒｅｓｓ、ＴＲＡＮＳＪＥＴ  Ｓｐｏｔｓｌｉｎｅ、ＴＲＡＮＳＪＥＴ  ＰＲＯ及びＴＲＡＮＳＪＥＴ  Ｓａｐｐｈｉｒｅが挙げられる。転写紙としては、コックリングが起こり難い、乾燥が速い、転写効率が良い、インクが裏抜けしない等の性能を有しているものが好ましい。
【００４２】
塗布工程における昇華転写用インクの塗布は、製版の必要がなく、多品種の製造に迅速に対応できる観点から、インクジェット方式により行うことが好ましい。インクジェット方式としては、サーマル方式、コンティニュアス方式、ピエゾ方式等のインクジェット方式を用いることができる。本実施形態に係る昇華転写用インクは、乾燥性と保湿性とを両立できるため、インクジェット方式により塗布を行う際に、インクジェットヘッドのクリーニング性が良好となる。
【００４３】
昇華転写工程においては、転写媒体を、７０〜２６０℃で加熱することが好ましく、１５０〜２３０℃で加熱することがより好ましい。加熱時間は、１０〜３００秒であることが好ましく、３０〜１２０秒であることがより好ましい。
【００４４】
昇華転写工程は、例えば、昇華転写インクを塗布した転写媒体と被転写物とを、昇華転写用インクを介して対向配置して、熱プレス機等により加熱加圧することにより、被転写物に昇華転写用インクを転写する。
【００４５】
被転写物としては、昇華転写により染色可能な素材を有するものであれば、特に限定されず、例えば、ポリエステルフィルム、ポリウレタンフィルム、ポリカーボネートフィルム、ポリフェニレンサルファイドフィルム、ポリイミドフィルム、ポリアミドイミドフィルム等の樹脂フィルム；ポリエステル、ポリエステル／綿、アセテート、ナイロン等からなる布；等が挙げられる。これらの被転写物は、昇華転写用インクのにじみを防止する等の目的で、種々の前処理が施されていても良い。
【００４６】
以上、本発明の好適な実施形態について説明したが、本発明は上記実施形態に限定されるものではない。
【実施例】
【００４７】
以下、実施例によって本発明をより詳細に説明するが、本発明はこれらの実施例に限定されるものではない。【００４８】
（実施例１）
プロピレングリコール、ジグリセリン、染料（Ｄｉｓｐｅｒｓｅ  Ｙｅｌｌｏｗ５４）、分散剤（ナフタレンスルホン酸塩）、界面活性剤（サーフィノール４６５）、防腐剤（プロキセルＸＬ２、Ａｒｃｈ  Ｃｈｅｍｉｃａｌｓ社製）及び水を、表１に記載の配合比（質量比）で混合して、昇華転写用インクを調製した。調製した昇華転写用インクについて、下記の試験方法により、発煙性、保湿性、乾燥性及び吐出性を評価した。評価結果を表２に示す。【００４９】
［発煙性の評価］
インクジェットプリンタ（ＴＸ４００−１８００Ｄ、ミマキエンジニアリング社製）で昇華転写用インクを転写紙（Ｊｅｔｃｏｌ  ＯＳ）にプリントし、プリント後の転写紙とポリエステルの被転写物（ポリエステル布帛ポンジ）とを熱プレス機（ＨＡＳＨＩＭＡ社製）で２００℃、６０秒間プレスして昇華転写用インクを転写した。このときの発煙量を観察し、ほとんど発煙がない場合をＡ、少し発煙があった場合をＢ、発煙量が多かった場合をＣとして、評価した。【００５０】
［保湿性の評価］
昇華転写用インク１０ｇを面積３０ｃｍ２のシャーレにいれ、３０℃、湿度５０％の環境下で１時間放置した。放置後の昇華転写用インクの質量を測定し、質量変化量が２０％未満であった場合をＡ、２０％以上４０％未満であった場合をＢ、４０％以上であった場合をＣとして、評価した。
なお、質量変化量は、下記式によって計算される。
質量変化量（％）＝（放置前の質量−放置後の質量）×１００／（放置前の質量）【００５１】
［乾燥性の評価］
インクジェットプリンタ（ＴＸ４００−１８００Ｄ、ミマキエンジニアリング社製）で昇華転写用インクを転写紙（Ｊｅｔｃｏｌ  ＯＳ）に、単位面積１ｍ２あたり８ｍｇの吐出量でプリントした。プリントから５分後に、インクが乾燥していた場合をＡ、少し乾燥しているが、完全に乾燥しているとはいえなかった場合をＢ、乾燥していなかった場合をＣとして、評価した。【００５２】
［吐出性の評価］
インクジェットプリンタ（ＴＸ４００−１８００Ｄ、ミマキエンジニアリング社製）で昇華転写用インクを転写紙（Ｊｅｔｃｏｌ  ＯＳ）に、単位面積１ｍ２あたり８ｍｇの吐出量でプリントした。５ｍ２の範囲にプリントを行い、安定に昇華転写用インクが吐出されているか観測した。吐出異常が見られたノズルが０本であった場合をＡ、１〜３本であった場合をＢ、４本以上であった場合をＣとして、評価した。【００５３】
（実施例２）
エチレングリコール及びジグリセリンと、実施例１と同様の染料、分散剤、界面活性剤及び防腐剤と、水とを、表１に記載の配合比（質量比）で混合して、昇華転写用インクを調製した。調製した昇華転写用インクについて、実施例１と同様の試験方法により、発煙性、保湿性、乾燥性及び吐出性を評価した。評価結果を表２に示す。【００５４】
（比較例１）
プロピレングリコール及びジグリセリンと、実施例１と同様の染料、分散剤、界面活性剤及び防腐剤と、水とを、表１に記載の配合比（質量比）で混合して、昇華転写用インクを調製した。調製した昇華転写用インクについて、実施例１と同様の試験方法により、発煙性、保湿性、乾燥性及び吐出性を評価した。評価結果を表２に示す。【００５５】
（比較例２）
エチレングリコール及びジグリセリンと、実施例１と同様の染料、分散剤、界面活性剤及び防腐剤と、水とを、表１に記載の配合比（質量比）で混合して、昇華転写用インクを調製した。調製した昇華転写用インクについて、実施例１と同様の試験方法により、発煙性、保湿性、乾燥性及び吐出性を評価した。評価結果を表２に示す。【００５６】
（比較例３〜１０）
表１に記載のジオールと、実施例１と同様の染料、分散剤、界面活性剤及び防腐剤と、水とを、表１に記載の配合比（質量比）で混合して、昇華転写用インクを調製した。調製した昇華転写用インクについて、実施例１と同様の試験方法により、発煙性、保湿性、乾燥性及び吐出性を評価した。評価結果を表２に示す。【００５７】
（比較例１１〜１４）
表１に記載のジオールと、グリセリンと、実施例１と同様の染料、分散剤、界面活性剤及び防腐剤と、水とを、表１に記載の配合比（質量比）で混合して、昇華転写用インクを調製した。調製した昇華転写用インクについて、実施例１と同様の試験方法により、発煙性、保湿性、乾燥性及び吐出性を評価した。評価結果を表２に示す。【００５８】
【表１】
2011132695.tif 000002
【００５９】
【表２】
2011132695.tif 000003
【国際調査報告】
2011132695.tif 000004
2011132695.tif 000005